(57)【要約】【課題】巻長の長い衛生紙ロールを包装したフィルムの裂けを抑制すると共に、美粧性に優れ、低コストの衛生紙ロールパッケージを提供する。【解決手段】偶数個の衛生紙ロール２を、フィルム４で包装してなる衛生紙ロールパッケージ１０であって、衛生紙ロールの巻長が１５〜６０ｍ、ロール密度が０．１０〜０．３０ｇ／ｃｍ３、フィルムの厚さが１７〜５５μｍ、衛生紙ロールがその軸方向Ｌに垂直な方向Ｐに２列で並び、衛生紙ロールパッケージを軸方向が水平となるように載置し、隣接する２列の衛生紙ロールを跨いで、第１定規Ｓを渡し、その板面がフィルムに接するように置いて基準線ＳＬとし、次いで、２列の衛生紙ロールを跨いで包装されたフィルムの上に第２定規Ｒを、第２定規の幅方向Ｒｗが軸方向に垂直になるように載せたとき、基準線から第２定規の先端までの距離で測定される前記フィルムの最大凹み量Ｄが３〜２５ｍｍである。【選択図】図３
2018140811.tif 000002
【特許請求の範囲】
【請求項１】
偶数個の衛生紙ロールを、フィルムで包装してなる衛生紙ロールパッケージであって、
前記衛生紙ロールの巻長が１５〜６０ｍ、ロール密度が０．１０〜０．３０ｇ／ｃｍ３、
前記フィルムの厚さが１７〜５５μｍ、
前記衛生紙ロールがその軸方向に垂直な方向に２列でかつ両端面が揃うように並び、その両端面側で前記フィルムが折り畳まれて封止されており、
前記衛生紙ロールパッケージを前記軸方向が水平となるように載置し、前記軸方向に垂直な方向に隣接する２列の前記衛生紙ロールを跨いで、質量６４ｇ、厚み１．０ｍｍ、幅２５ｍｍ、目盛長さ３００ｍｍのステンレス製の第１定規を渡し、その板面が前記フィルムに接するように置いて基準線とし、
次いで、前記２列の衛生紙ロールを跨いで包装された前記フィルムの上に、質量１０ｇ、厚み０．５ｍｍ、幅１５ｍｍ、目盛長さ１５０ｍｍのステンレス製の第２定規を、該第２定規の幅方向が前記軸方向に垂直になるように載せたとき、前記基準線から前記第２定規の先端までの距離で測定される前記フィルムの最大凹み量が３〜２５ｍｍであることを特徴とする衛生紙ロールパッケージ。
【請求項２】
前記フィルムの坪量が１５〜５０ｇ／ｍ２である請求項１記載の衛生紙ロールパッケージ。
【請求項３】
（前記衛生紙ロール１列のコアを含む合計質量）／（前記フィルムの厚さ）で表される比が４〜１９（（ｇ）／（μｍ））である請求項１又は２記載の衛生紙ロールパッケージ。
【請求項４】
前記フィルムがポリエチレンからなる請求項１〜３のいずれか一項に記載の衛生紙ロールパッケージ。
【発明の詳細な説明】
【技術分野】
【０００１】
この発明は、ペーパータオルやキッチンタオル等に好適に用いることができる衛生紙ロールを包装してなる衛生紙ロールパッケージに関するものである。
【背景技術】
【０００２】
トイレットロール、キッチンタオル等の衛生紙ロールを複数個、フィルムでキャラメル包装し、上面に持ち手を取り付けた衛生紙ロールパッケージが開発されている（特許文献１、２）。
又、図６に示すように、２ロール等の軽量の衛生紙ロールパッケージ１００の場合には、持ち手を取り付けず、横方向に並ぶ２個の衛生紙ロール１１０の間のフィルム１２０を、矢印のように片手で両側から摘まんで持ち運ぶこともある。
【先行技術文献】
【特許文献】
【０００３】
【特許文献１】特許第4237035号公報
【特許文献２】特許第5026165号公報
【発明の概要】
【発明が解決しようとする課題】
【０００４】
ところで、近年では、持ち運びや収納性の観点から、巻長を長くしたコンパクトなロ−ルが求められており、巻長を長くすることに伴ってロールの巻きを固くするため、ロールの質量も大きくなっている。
しかしながら、衛生紙ロールの巻長が長くなりロールの質量も大きくなると、上記図６に示すように衛生紙ロールパッケージ１００を片手で両側から摘まんだ際、フィルム１２０に指圧がかかり、裂け目１２０ｖが生じるという問題がある。
一方、フィルムを緩く包装すれば、指圧が逃げて一点に集中しないので裂け目の発生を防止できるが、パッケージが弛んでしまい、パッケージの美粧性が劣る。また、フィルムを厚くしても裂け目は抑制されるが、コストアップになる。
従って本発明は、巻長を長くした衛生紙ロールを包装したフィルムが裂けることを抑制すると共に、美粧性に優れ、低コストの衛生紙ロールパッケージの提供を目的とする。
【課題を解決するための手段】
【０００５】
本発明者らは、衛生紙ロールを包装したフィルムが裂けることを抑制するため、衛生紙ロールの巻長とロール密度を規定すると共に、フィルムの弛みの程度を規定することでフィルムの裂けを抑制しつつ美粧性を確保できることを見出した。
【０００６】
すなわち、本発明の衛生紙ロールパッケージは、偶数個の衛生紙ロールを、フィルムで包装してなる衛生紙ロールパッケージであって、前記衛生紙ロールの巻長が１５〜６０ｍ、ロール密度が０．１０〜０．３０ｇ／ｃｍ３、前記フィルムの厚さが１７〜５５μｍ、前記衛生紙ロールがその軸方向に垂直な方向に２列でかつ両端面が揃うように並び、その両端面側で前記フィルムが折り畳まれて封止されており、前記衛生紙ロールパッケージを前記軸方向が水平となるように載置し、前記軸方向に垂直な方向に隣接する２列の前記衛生紙ロールを跨いで、質量６４ｇ、厚み１．０ｍｍ、幅２５ｍｍ、目盛長さ３００ｍｍのステンレス製の第１定規を渡し、その板面が前記フィルムに接するように置いて基準線とし、次いで、前記２列の衛生紙ロールを跨いで包装された前記フィルムの上に、質量１０ｇ、厚み０．５ｍｍ、幅１５ｍｍ、目盛長さ１５０ｍｍのステンレス製の第２定規を、該第２定規の幅方向が前記軸方向に垂直になるように載せたとき、前記基準線から前記第２定規の先端までの距離で測定される前記フィルムの最大凹み量が３〜２５ｍｍであることを特徴とする。
【０００７】
前記フィルムの坪量が１５〜５０ｇ／ｍ２であることが好ましい。
（前記衛生紙ロール１列のコアを含む合計質量）／（前記フィルムの厚さ）で表される比が４〜１９（（ｇ）／（μｍ））であることが好ましい。
前記フィルムがポリエチレンからなることが好ましい。
【発明の効果】
【０００８】
この発明によれば、巻長を長くした衛生紙ロールを包装したフィルムが裂けることを抑制すると共に、美粧性に優れ、低コストの衛生紙ロールパッケージを得ることができる。
【図面の簡単な説明】
【０００９】
【図１】本発明の実施形態に係る衛生紙ロールパッケージを示す斜視図である。
【図２】ロール密度の測定方法を示す図である。
【図３】衛生紙ロールパッケージにおけるフィルムの最大凹み量の測定方法を示す図である。
【図４】衛生紙ロールパッケージにおけるフィルムの最大凹み量の測定方法を示す別の図である。
【図５】本発明の実施形態に係る衛生紙ロールパッケージの変形例を示す斜視図である。
【図６】従来の衛生紙ロールパッケージを示す斜視図である。
【図７】吸水量の測定方法を示す図である。
【発明を実施するための形態】
【００１０】
以下に本発明の好ましい実施形態につき説明するが、これらは例示の目的で掲げたものでこれらにより本発明を限定するものではない。
図１に示すように、本発明の実施形態に係る衛生紙ロールパッケージ１０は、２個の衛生紙ロール２をフィルム４で包装してなり、衛生紙ロール２が横２列でかつ両端面が揃うように並び、その両端面側でフィルム４がフラップ４ａ、４ｂで折り畳まれて封止されている。
ここで、衛生紙ロール２が横２列で並ぶとは、各衛生紙ロール２が軸Ｌを平行にしつつ外面が互いに隣接し、かつ両端面（上面及び下面）が同一平面上にほぼ揃う配置をいう。
【００１１】
＜衛生紙ロール＞
衛生紙ロール２としては、キッチンタオルが例示されるが特に限定されない。
衛生紙ロール２の巻長が１５〜６０ｍ、ロール密度が０．１０〜０．３０ｇ／ｃｍ３である。これにより、衛生紙ロール２の交換頻度を低減し、保管時の省スペースを図ると共に、フィルムに裂け目が生じることを抑制する。
【００１２】
衛生紙ロール２の巻長が１５ｍ未満であると、１ロール当りの巻長が短くなり、ロールの交換頻度が多くなったり、保管時の省スペースが図れない。ロールの巻長が６０ｍを超えるものは、ロールの質量が大きくなるため、衛生紙ロールパッケージ１０を片手で両側から摘まんだ際、フィルム４に指圧がかかって裂け目が生じる。又、巻直径ＤＲが１５５ｍｍを超えてしまい、ロールホルダー等に収まり難くなる。
巻長は、好ましくは２０〜５０ｍ、より好ましくは３０〜４０ｍである。
【００１３】
衛生紙ロール２のロール密度が０．１０ｇ／ｃｍ３未満であるものは、巻長当たりの巻直径が過大となり、保管時の省スペースが図れない。ロール密度が０．３０ｇ／ｃｍ３を超えるものはロールの巻きが固くなり過ぎ、衛生紙ロールパッケージを片手で両側から摘まんだ際にロールが変形し難く、指圧がフィルムの一点に集中するため、フィルムに裂け目が生じる。
ロール密度が、好ましくは０．１１〜０．２７ｇ／ｃｍ３、より好ましくは０．１２〜０．２０ｇ／ｃｍ３である。
なお、ロール密度は、図２に示すように、コアＣを除く１個の衛生紙ロール２の底面積Ｓにロール幅（高さ）Ｗを乗じた値（つまり、コアＣを除く１個の衛生紙ロール２の体積）を求め、コアＣを除く１個の衛生紙ロール２の質量をこの体積で除して求める。
例えば、コアＣを除くロール質量が２９３ｇ、巻直径１１８ｍｍ、コアの直径が３９ｍｍ、ロール幅（高さ）が２０７ｍｍの場合、ロール密度＝２９３ｇ÷［｛３．１４×(１１８ｍｍ÷２÷１０)２−３．１４×(３９ｍｍ÷２÷１０)２}×（２０７ｍｍ÷１０）］＝０．１５ｇ／ｃｍ３となる。なお、コア（紙管）直径は、ロール中心孔の直径であり、コアがある場合はコアの外径とし、コアが無い場合はロール２の中心孔の直径とする。コアがある方が、ロール使用時にロールの形状が安定するため好ましい。
【００１４】
衛生紙ロール２は、ロール巻取り加工機を用いて製造される。ロール巻取り加工機は、大別するとサーフェイス方式とセンター方式の２種類がある。サーフェイス方式は巻取る衛生紙ロール２を外側から別の複数の駆動ロールで支持しながら巻取る方法であり、巻取られた衛生紙ロール２は、巻き径のコントロールがし易く、生産速度がより高速となる。センター方式は巻取りロールの中心に通したシャフトの駆動により巻取る方法で、巻取られた衛生紙ロール２は、比較的柔らかな製品となり、デリケートなエンボスを施した製品に適している。なお、エンボスを施す際は、吸水性を向上させやすいダブルエンボスが好ましい。また、ダブルエンボスにおいて、ネステッドエンボスが好ましい。
本発明においては、いずれの方法でも巻取ることができるが、サーフェイス方式であることが好ましい。サーフェイス方式によれば、衛生紙ロール２を巻く強さにより、衛生紙ロール２の巻直径及びロール密度を比較的容易に調整することができる。この際、衛生紙ロール２を外周側から押圧してシートを順次巻くためのライダーロールの押圧力を、所定範囲に設定することで調整できる。
【００１５】
＜フィルム＞
フィルム４の厚さが１７〜５５μｍである。
フィルムの厚さが１７μｍ未満であると、衛生紙ロールパッケージ１０を片手で両側から摘まんだ際、フィルム４に指圧がかかって裂け目が生じる。フィルム４の厚さが５５μｍを超えるとコストアップに繋がる。
フィルム４の厚さが好ましくは２３〜４５μｍ、より好ましくは２６〜３５μｍである。
フィルム４としては、例えば各種のプラスチックフィルムを用いることができ、特にポリエチレンが好ましい。ポリエチレンは、ポリプロピレン等に比べて柔らかいため、フィルムが裂けにくい傾向がある。ポリエチレンの中では、低密度ポリエチレンが好ましい。
【００１６】
フィルム４の坪量が好ましくは１５〜５０ｇ／ｍ２、より好ましくは２０〜４１ｇ／ｍ２、さらに好ましくは２３〜３２ｇ／ｍ２である。
フィルム４の坪量が１５ｇ／ｍ２未満であると、衛生紙ロールパッケージ１０を片手で両側から摘まんだ際、フィルム４に指圧がかかって裂け目が生じることがある。
フィルム４の坪量が５０ｇ／ｍ２を超えるとコストアップに繋がることがある。
【００１７】
フィルム４の密度が好ましくは０．５〜１．３ｇ／ｃｍ３、より好ましくは０．６〜１．２ｇ／ｃｍ３、さらに好ましくは０．７〜１．１ｇ／ｃｍ３である。
フィルム４の密度が０．５ｇ／ｃｍ３未満であると、衛生紙ロールパッケージ１０を片手で両側から摘まんだ際、フィルム４に指圧がかかって裂け目が生じることがある。
フィルム４の密度が１．３ｇ／ｃｍ３を超えるとコストアップに繋がることがある。
【００１８】
フィルム４の周長方向の引張強度が好ましくは５．０〜１７．５Ｎ／１０ｍｍ、より好ましくは６．５〜１５．０Ｎ／１０ｍｍ、さらに好ましくは７．５〜１２．０Ｎ／１０ｍｍである。
ここで、フィルム４の周長方向の引張強度とは、衛生紙ロールパッケージ１０における衛生紙ロール２の周方向に沿ったフィルム４の引張強度であり、ＪＩＳ  Ｚ  １７０２に準拠して測定する。
具体的には、衛生紙ロールパッケージ１０から衛生紙ロール２を取り去ってフィルム４を切り取り、図１に示すように軸方向Ｌに垂直な方向（周長方向）Ｐに沿った引張強度を測定する。周長方向としたのは、衛生紙ロールパッケージ１０を片手で両側から摘まんだ際、図６に示したようにフィルムが方向Ｐに広がりつつ裂けるので、周長方向の引張強度を高めることでフィルムが裂けるのを抑制できるためである。また、一般にフィルム４のＭＤ方向を軸方向Ｌにする場合が多く、この場合はフィルムの周長方向の強度は、縦方向（軸方向Ｌ）の強度より弱いので、周長方向の引張強度を確保する必要がある。
【００１９】
フィルム４の周長方向の引張強度が５．０Ｎ／１０ｍｍ未満であると、衛生紙ロールパッケージ１０を片手で両側から摘まんだ際、フィルム４に指圧がかかって裂け目が生じることがある。
フィルム４の周長方向の引張強度が１７．５Ｎ／１０ｍｍを超えるとコストアップに繋がることがある。
【００２０】
また、周長方向の引張強度測定時において、破断までの伸びが５００〜１５００％、好ましくは６００〜１４００％、より好ましくは７００〜１３００％である。破断までの伸びが５００％未満であると、衛生紙ロールパッケージ１０を片手で両側から摘まんだ際、フィルム４に指圧がかかって裂け目が生じることがある。破断までの伸びが１５００％を超えるとコストアップに繋がることがある。
【００２１】
フィルム４の軸方向Ｌの引裂強度が好ましくは０．０６〜１．３０Ｎ、より好ましくは０．１０〜１．００Ｎ、さらに好ましくは０．１４〜０．６０Ｎである。
引裂強度が０．０６Ｎ未満であると、衛生紙ロールパッケージ１０を片手で両側から摘まんだ際、フィルム４に指圧がかかって裂け目が生じることがある。引裂強度が１．３０Ｎを超えるとコストアップに繋がることがある。
なお、上述のように、フィルム４のＭＤ方向を軸方向Ｌにする場合が多く、この場合はフィルム４の軸方向Ｌの引裂強度が周長方向Ｐの引裂強度の約１／１０〜１／６０程度に小さくなる。そこで、軸方向Ｌの引裂強度を規定した。つまり、周長方向の引裂強度は、軸方向Ｌの引裂強度より１０倍程度以上は高いので、特に問題とならない。
引裂強度は、ＪＩＳ  Ｋ  ７１２８−２に準拠して測定する。
【００２２】
＜衛生紙ロールパッケージ＞
図１に示すように、衛生紙ロールパッケージ１０は、横２列で並んだ２個の衛生紙ロール２をフィルム４で包装してなる。
包装の態様は限定されず公知の方法を採用できるが、例えば、キャラメル包装、ガゼット包装、ピロー包装、シュリンク包装、二方シール包装のいずれかであることが好ましい。例えば、キャラメル包装は公知であり、被包装体の一方向に沿って延びるフィルムを、この方向と交差する方向に被包装体を巻き込み、又は予め筒状に形成されたフィルムの軸方向の一端から被包装体を入れる。そして、被包装体の両端側からはみ出たフィルムのうち、対向する２つのフラップ状の辺を互いに折り畳み、次に別の対向する２つのフラップ状の辺を同様に互いに折り畳み、これら折り畳み部分を熱融着等で封止する。
また、ガゼット包装は、被包装体の一方向に沿って延びるフィルムを、この方向と交差する方向に被包装体を巻き込み、又は予め筒状に形成されたフィルムの軸方向の一端から被包装体を入れる。そして、被包装体の両端側からはみ出たフィルムのうち、対向する２つのフラップ状の主辺の間の側面側フラップを内側にマチ状に二つ折りして折り畳み、この側面フラップを主辺同士で挟み込んで、主辺同士及びその間に挟まれた側面フラップを熱融着等で封止する。
そして、本発明の衛生紙ロールパッケージ１０においては、横２列で並んだ２個の衛生紙ロール２の水平方向（軸方向Ｌに交差する方向）の間を跨いで包装されたフィルム４に、若干の弛み部４ｓが生じている。
【００２３】
＜フィルムの弛みの程度＞
上述のように、衛生紙ロールの巻長が長くなりロールの質量も大きくなると、衛生紙ロールパッケージを片手で両側から摘まんだ際、フィルムに指圧がかかり、裂け目が生じる。一方、フィルムを緩く包装し過ぎるとパッケージが弛んでしまい、パッケージの美粧性が劣る。
そこで、フィルム４の弛みの程度を規定することで、フィルムの裂けを抑制しつつ美粧性を確保する。
【００２４】
フィルム４の弛みの程度は、図３、図４に示すようにして測定する。
まず、衛生紙ロールパッケージ１０を衛生紙ロール２の軸方向Ｌが水平となるように載置し、横方向（つまり、軸方向Ｌに垂直）に隣接する２列（図１、図３では２個）の衛生紙ロール２を跨いで、質量６４ｇ、厚み１．０ｍｍ、幅２５ｍｍ、目盛長さ３００ｍｍのステンレス製の第１定規Ｓを渡し、その板面がフィルム４に接するように置き、第１定規Ｓのフィルム４と接する面（線）を基準線ＳＬとする。
次に、横方向に隣接する２列（図１、図３では２個）の衛生紙ロール２を跨いで包装されたフィルム４の弛み部４ｓのうち、各列の衛生紙ロール２間のほぼ中央の上に、質量１０ｇ、厚み０．５ｍｍ、幅１５ｍｍ、目盛長さ１５０ｍｍのステンレス製の第２定規Ｒを、第２定規Ｒの幅方向Ｒｗが衛生紙ロール２の端面に平行（つまり、軸方向Ｌに垂直）になるように載せたとき、基準線ＳＬから第２定規Ｒの先端までの距離（沈み込み量）Ｄを測定する。
【００２５】
距離Ｄを、衛生紙ロールパッケージ１０の高さｈの両端からそれぞれｈに対して２５％の位置、及び中央の３カ所（図１の３つの測定点ｍ）を測定する。また、１つのパッケージについて、表裏で測定を行う。これを５個の衛生紙ロールパッケージ１０について行い、合計３０カ所の距離Ｄの値を平均し、フィルムの最大凹み量として採用する。
第１定規Ｓ及び第２定規Ｒとしては、例えばシンワ測定株式会社の「直尺シルバー」を用いることができる。
【００２６】
このようにして測定したフィルムの最大凹み量が３〜２５ｍｍである。
フィルムの最大凹み量が３ｍｍ未満であると、衛生紙ロールパッケージ１０を片手で両側から摘まんだ際、フィルム４の一点に指圧が集中し易く、裂け目が生じる。フィルムの最大凹み量が２５ｍｍ未満を超えると、指圧が逃げて裂け目の発生を防止できるが、パッケージが弛んでしまい、パッケージの美粧性が劣る。
フィルムの最大凹み量が好ましくは４〜２０ｍｍ、より好ましくは６〜１５ｍｍである。
なお、第２定規Ｒの厚み及び幅は、親指の爪の厚みと幅を再現し、少し爪を立ててパッケージ１０を摘まんだ過酷な状況をシミュレートしている。
【００２７】
＜衛生紙ロールのその他の特性＞
（衛生紙ロール１列（図１では１個）のコアＣを含む合計質量（ｇ））／（フィルム４の厚さ（μｍ））で表される比が４〜１９（（ｇ）／（μｍ））であることが好ましい。
上記比が４（（ｇ）／（μｍ））未満であると、ロール質量に対するフィルム４の厚さが過大となり、衛生紙ロールパッケージ１０のコストアップに繋がる。一方、上記比が１９（（ｇ）／（μｍ））を超えると、ロール質量に対するフィルム４の厚さが薄くなり過ぎ、衛生紙ロールパッケージ１０を片手で両側から摘まんだ際、フィルム４に指圧がかかり、裂け目が生じることがある。
上記比が、好ましくは６〜１６（（ｇ）／（μｍ））、より好ましくは８〜１２（（ｇ）／（μｍ））である。
なお、図５に示すように、ロールが４個の場合は、衛生紙ロール１列のコアＣを含む合計質量は、２個の衛生紙ロール２の合計質量であることはいうまでもない。
【００２８】
衛生紙ロール２の巻直径ＤＲが好ましくは８６〜１５５ｍｍで、より好ましくは９０〜１３８ｍｍで、さらに好ましくは１１１〜１３０ｍｍである。
巻直径ＤＲが８６〜１５５ｍｍであると、巻長を１５ｍ以上に長くしつつロールホルダー等に収まり易くなるので好ましい。巻直径ＤＲが８６ｍｍ未満であると１ロール当りの巻長が短くなり、ロールの交換頻度が多くなったり、保管時の省スペースが図れない場合がある。巻直径ＤＲが１５５ｍｍを超えるものは、ロールホルダー等に収まり難くなる場合がある。
【００２９】
衛生紙ロール２のロール幅（高さ）Ｗが好ましくは１６０〜２７０ｍｍで、より好ましくは１８０〜２５０ｍｍで、さらに好ましくは２００〜２３０ｍｍである。
ロール幅（高さ）Ｗが１６０ｍｍ未満であると、シートが小さくて使用時に使いにくい場合がある。ロール幅（高さ）Ｗが２７０ｍｍを超えるものはシートが必要以上に大きくて、無駄になってしまう場合がある。
【００３０】
コアＣを除く１個の衛生紙ロール２の質量が好ましくは１１０〜５５０ｇで、より好ましくは１５０〜４７０ｇで、さらに好ましくは２２０〜３７０ｇである。
上記質量が１１０ｇ未満であると、ロール質量に対するフィルム４の厚さが過大となり、衛生紙ロールパッケージ１０のコストアップに繋がる場合がある。又、１ロール当りの巻長が短くなり、ロールの交換頻度が多くなることがある。
上記質量が５５０ｇを超えるものは、ロール質量に対するフィルム４の厚さが薄くなり過ぎ、衛生紙ロールパッケージ１０を片手で両側から摘まんだ際、フィルム４に指圧がかかり、裂け目が生じることがある。又、ロールが大きくなり過ぎ、ロールホルダー等に収まり難くなる場合がある。
【００３１】
衛生紙ロール２を構成するシートの製品プライ数当たりの坪量が好ましくは２６〜５８ｇ／ｍ３で、より好ましくは３２〜５２ｇ／ｍ３で、さらに好ましくは３８〜４６ｇ／ｍ３である。
上記坪量が２６ｇ／ｍ３未満であるとシートが破れ易くなったり、吸水性が劣る場合がある。上記坪量が５８ｇ／ｍ３を超えるものは強度が必要以上に高くなりすぎたり、バルク（嵩高さ）が高くなり過ぎて巻直径ＤＲが１５５ｍｍを超え、ロールホルダー等に収まり難くなることがある。
なお、シートの製品プライ数は制限されないが、１〜３プライが好ましく、２プライがさらに好ましい。
【００３２】
衛生紙ロール２を構成するシートの比容積が好ましくは５〜１５ｃｍ３／ｇで、より好ましくは６〜１２ｃｍ３／ｇで、さらに好ましくは７〜９ｃｍ３／ｇである。
比容積が５ｃｍ３／ｇ未満であると、吸水性が劣ることがある。一方、比容積が１５ｃｍ３／ｇを超えると、バルク（嵩高さ）が高くなり過ぎて巻直径ＤＲが１５５ｍｍを超え、ロールホルダー等に収まり難くなることがある。
なお、比容積は、後述するようにそれぞれ測定される紙厚を坪量で割り、単位ｇあたりの容積ｃｍ3で表したものである。
【００３３】
衛生紙ロール２を構成するシートの紙厚が好ましくは１．０〜３．２ｍｍ／１０枚で、より好ましくは１．２〜２．５ｍｍ／１０枚で、さらに好ましくは１．４〜２．０ｍｍ／１０枚である。
シートの紙厚が１．０ｍｍ／１０未満であると、吸水性が劣ることがある。一方、紙厚が３．２ｍｍ／１０枚を超えると、バルク（嵩高さ）が高くなり過ぎて巻直径ＤＲが１５５ｍｍを超え、ロールホルダー等に収まり難くなることがある。
【００３４】
ＪＩＳ Ｐ８１１３に基づく乾燥時の縦方向の引張強さをＤＭＤＴ（Dry Machine Direction Tensile strength）、乾燥時の横方向の引張強さをＤＣＤＴ（Dry Cross Direction Tensile strength）としたとき、シートのＤＭＤＴは好ましくは１１．０〜２７．０Ｎ／２５ｍｍである。また、シートのＤＣＤＴは好ましくは３．０〜１１．０Ｎ／２５ｍｍである。なお、ＤＭＤＴ、ＤＣＤＴは、製品プライ数のままのシートについて測定する。
又、ＤＭＤＴがより好ましくは１３．０〜２５．０Ｎ／２５ｍｍ、さらに好ましくは１５．０〜２３．０Ｎ／２５ｍｍである。ＤＣＤＴがより好ましくは４．０〜１０．０Ｎ／２５ｍｍ、さらに好ましくは５．０〜９．０Ｎ／２５ｍｍである。
ＤＭＤＴ及びＤＣＤＴが上記値未満であると、吸水性が低下すると共にやぶれ易くなることがある。ＤＭＤＴ及びＤＣＤＴが上記値より高いとコストアップになったり、風合いが硬くなることがある。
なお、衛生紙（シート）の抄紙の流れ方向を「縦方向」とし、流れ方向に直角な方向を「横方向」とする。
【００３５】
シートの吸水度は、旧ＪＩＳ−Ｓ３１０４法の吸水度に従い、温度23±１℃、湿度50±2％の状態で、製品プライ数のシートに０．１ｍｌの水を滴下し、水滴がシートに吸収される時間（秒）を測定する。吸水度は、好ましくは１．０〜５．０秒である。なお、吸水度が１．０秒未満の場合であっても、１．０秒とみなす。吸水度が５．０秒を超えると、吸水性が劣る場合がある。吸水度が１．０秒未満の場合であっても特に問題はない。吸水度は、より好ましくは１．０〜４．０秒、さらに好ましくは１．０〜３．０秒である。
製品プライ数のシートの面積当たりの吸水量が１０５〜２５０Ｗａｔｅｒ−ｇ／ｍ２であることが好ましい。吸水量が１０５Ｗａｔｅｒ−ｇ／ｍ２未満であると吸水性が低下し、２５０Ｗａｔｅｒ−ｇ／ｍ２を超えるとコストアップになったり、風合いが硬くなることがある。
吸水量が１３０〜２２０Ｗａｔｅｒ−ｇ／ｍ２であることがより好ましく、１５０〜１９０Ｗａｔｅｒ−ｇ／ｍ２であることがさらに好ましい。
【００３６】
製品プライ数のシートの質量当たりの吸水量が２．７〜５．４Ｗａｔｅｒ−ｇ／ｇであることが好ましい。吸水量が２．７Ｗａｔｅｒ−ｇ／ｇ未満であると吸水性が低下し、５．４Ｗａｔｅｒ−ｇ／ｇを超えると坪量や紙厚が高くなって巻直径ＤＲも大きくなり、ロールホルダー等に収まり難くなることがある。
吸水量が３．２〜４．９Ｗａｔｅｒ−ｇ／ｇであることがより好ましく、３．７〜４．５Ｗａｔｅｒ−ｇ／ｇであることがさらに好ましい。
【００３７】
なお、上述のように吸水量の単位として、Ｗａｔｅｒ−ｇ／ｍ２は、シートの面積当たりの吸水量であり、坪量を高くすればＷａｔｅｒ−ｇ／ｍ２は向上するが、その分コストアップになる。一方、Ｗａｔｅｒ−ｇ／ｇは、シートの質量当たりの吸水量であり、坪量を高くしてもＷａｔｅｒ−ｇ／ｇは単純に向上せず、シートの紙厚（比容積）を高くすることで、Ｗａｔｅｒ−ｇ／ｇも高くなる。
つまり、吸水量の単位として、Ｗａｔｅｒ−ｇ／ｍ２とＷａｔｅｒ−ｇ／ｇの両方の好適な範囲を規定することで、コスト及び紙厚（嵩高さ）を両立しつつ吸水性を確保できる。
【００３８】
各吸水量は、図７に示すようにして測定する。まず、製品プライ数に重ねられたシートを採取し、一片が７．６２ｃｍ（３インチ）の正方形の型版を用いてカットし、一辺７．６２ｃｍの矩形の試験片を作成する。吸水前の試験片の質量を電子天秤で測定しておく。試験片をホルダー（試験片の３点を固定するジグで、ジグは水分を吸収しない金属からなる）にセットする。
次に、市販のバットに、蒸留水を深さ１ｃｍ入れ、ホルダーにセットした試験片を蒸留水中に２分間浸漬する。２分浸漬後に試験片をホルダーと共に蒸留水から取り出し、図７に示すように、試験片２００の１つの隅部２００ｄに帯２１０を貼り付ける。帯２１０は、1plyの一般的なキッチンタオル紙製品を幅2mm×長さ15mmの大きさに切り、試験片の隅部２００ｄから中心に向かって6mmの部分に貼り付ける。
【００３９】
次に、ホルダーと試験片２００を、隅部２００ｄに対向する隅部２００ａが上になるようにして空の水槽内に設置した棒にぶら下げ、水槽の蓋を閉めて３０分間、放置する。その後、ホルダー２２０と試験片２００を水槽から取り出し、帯２１０とホルダー２２０を外し、電子天秤で試験片２００の質量を測定する。蒸留水に浸す前後での試験片２００の質量変化から、試験片1m2当たりの蒸留水の吸水量（Ｗａｔｅｒ−ｇ／ｍ２）を計算する。
さらに、吸水量（Ｗａｔｅｒ−ｇ／ｍ２）を試験片の製品プライ数の坪量で割ることにより、吸水量（Ｗａｔｅｒ−ｇ／ｍ２）/製品プライ数の坪量（ｇ／ｍ２）＝吸水量（Ｗａｔｅｒ−ｇ／ｇ）を算出する。測定は各サンプル５回ずつ行い、平均値を採用した。
なお、本測定は、ＪＩＳ−Ｐ８１１１法に従い、温度23±１℃、湿度50±2％の状態で行う。また、蒸留水は23±１℃に保持する。
【００４０】
本発明は上記した実施形態に限定されず、本発明の思想と範囲に含まれる様々な変形及び均等物に及ぶことはいうまでもない。
図５に示すように、衛生紙ロールパッケージに包装される衛生紙ロール２は、軸方向Ｌに垂直な方向に２列並ぶ形態であれば、２個以外の偶数個（図５では４個）であってもよい。この場合、各列に軸方向Ｌに沿って並ぶ衛生紙ロール２の個数は同一である。また、高さｈは、各列の軸方向Ｌに沿って並ぶ衛生紙ロール２の上から下までの長さである。
【実施例１】
【００４１】
パルプ組成（質量％）がＮＢＫＰ５０％、ＬＢＫＰ５０％のシートを２プライに重ねて、公知のサーフェイス式ロール巻取り加工機で巻き取ったキッチンタオルからなる衛生紙ロール２を製造し、２個の衛生紙ロール２をポリエチレンフィルム４で図１に示すようにキャラメル包装して衛生紙ロールパッケージ１０を得た。
【００４２】
以下の評価を行った。
坪量：フィルム４及び衛生紙ロール２を構成するシートについて、ＪＩＳ Ｐ８１２４に基づいて測定した。
紙厚：衛生紙ロール２を構成するシートについて、シックネスゲージ（尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料を置き、測定子を１秒間に１ｍｍ以下の速度で下ろしたときのゲージを読み取った。なお、シートを１０枚（２プライを５組）重ねて測定を行った。又、測定を１０回繰り返して測定結果を平均した。
乾燥時の縦方向引張り強さＤＭＤＴと乾燥時の横方向引張り強さＤＣＤＴ：ＪＩＳ  Ｐ８１１３に基づいて、製品プライ数のシートにつき、破断までの最大荷重をＮ/25ｍｍの単位で測定した。引張速度は３００ｍｍ／ｍｉｎとした。
【００４３】
フィルムの厚さ：ＪＩＳ  Ｚ  １７０２に準拠して測定した。
比容積及び密度：シートの１プライあたりの厚さを１プライあたりの坪量で割り、単位ｇあたりの容積ｃｍ3で比容積を表した。又、フィルムの坪量を厚さで割り、単位容積ｃｍ3あたりのｇで密度を表した。
ロール質量：ロール質量は、電子天秤を用いて測定した。まず、コアを含むロール質量を測定し、その後、コアの質量を測定した。コアを含むロール質量から、コアの質量を差し引き、コアを含まないロール質量とした。ロール質量は、１０個のロールを測定し、測定結果を平均した。
【００４４】
巻長：まず、ロールのミシン目とミシン目の間のシートについて、１０シート分の長さを実測し、その平均値を１シートの長さとした。その後、１個のロールのミシン目とミシン目の間の全シート数を実測し、巻長は１シートの平均長さにシート数を乗じて求めた。例えば、１０シート分の長さが１．１３５ｍ、シート数が３００シートの場合、１．１３５ｍ×（３００／１０）＝３４ｍとなる。なお、ミシン目がない場合は、１個のロールの長さを実測することにより巻長を求めた。
フィルムの周長方向の引張強度：上述の方法で測定した。なお、引張試験の条件はＪＩＳ  Ｚ  １７０２に準拠した。試験片はダンベル形とし、引張速度は５００ｍｍ／ｍｉｎで、値はＮ／１０ｍｍで示した。
【００４５】
ロールの巻直径ＤＲおよびコアの直径（外径）：ムラテックＫＤＳ株式会社製ダイヤメータールールを用いて測定した。測定は、１０個のロールを測定し、測定結果を平均した。
ロール密度、及びフィルムの最大凹み量は上述の方法で測定した。
【００４６】
官能評価は、モニター２０人によって行った。評価基準は５点満点で行った。評価基準が３点以上であれば良好である。
なお、坪量、引張強さ、紙厚、比容積、ロール質量、コアの質量、巻長、巻直径、コアの直径（外径）、ロール密度、フィルムの坪量、フィルムの厚さ、フィルムの周長方向の引張強度、フィルムの最大凹み量の測定は、JIS-P8111に規定する温湿度条件下(２３±１℃、５０±２％ＲＨ)で平衡状態に保持後に行った。
【００４７】
得られた結果を表１〜表３に示す。
【００４８】
【表１】
2018140811.tif 000003
【００４９】
【表２】
2018140811.tif 000004
【００５０】
【表３】
2018140811.tif 000005
【００５１】
表１〜表３から明らかなように、衛生紙ロールの巻長、ロール密度、フィルムの厚さ、フィルムの最大凹み量を所定範囲に規定した各実施例の場合、包装したフィルムが裂けることを抑制すると共に、美粧性に優れ、低コストの衛生紙ロールパッケージを得ることができた。
【００５２】
一方、フィルムの厚さを１７μｍ未満とした比較例１の場合、衛生紙ロールパッケージを片手で両側から摘まんだ際、フィルムが裂けた。
フィルムの厚さが５５μｍを超えた比較例２の場合、衛生紙ロールパッケージのコストが高くなった。
巻長を１５ｍ未満とした比較例３の場合、ロールの交換頻度が多くなった。
巻長が６０ｍを超えた比較例４の場合、ロールの質量が大きくなり、衛生紙ロールパッケージを片手で両側から摘まんだ際、フィルムが裂けた。又、巻直径ＤＲが１５５ｍｍを超えてしまい、ロールホルダー等に収まり難くなった。
【００５３】
ロール密度が０．３０ｇ／ｃｍ３を超えた比較例５の場合、衛生紙ロールパッケージを片手で両側から摘まんだ際、フィルムが裂けた。これはロールの巻きが固くなり過ぎ、衛生紙ロールパッケージを片手で両側から摘まんだ際にロールが変形し難く、指圧が一点に集中して裂け目の発生を促進したためと考えられる。
ロール密度が０．１０ｇ／ｃｍ３未満である比較例６の場合、巻長当たりの巻直径が過大となり、保管時の省スペースが図れなかった。
【００５４】
フィルムの最大凹み量が３ｍｍ未満である比較例７の場合、衛生紙ロールパッケージを片手で両側から摘まんだ際、フィルムの一点に指圧が集中してフィルムが裂けた。
フィルムの最大凹み量が２５ｍｍを超えた比較例８の場合、パッケージが弛んでしまい、パッケージの美粧性が劣った。
【００５５】
それぞれシートの製品プライ数当たりの坪量を２０．０ｇ／ｍ３、３５．２ｇ／ｍ３とした以外は比較例２と同一構成とした比較例９、１０の場合、ロール１列のコアＣを含む合計質量（ｇ）／（フィルム４の厚さ（μｍ））で表される比が４未満となった。このため、比較例２と同様に衛生紙ロールパッケージのコスト（厚さ）が高くなったのに加え、ロール質量に対するフィルム４の厚さが過大となり、コスト（ロール質量に対する厚さ）の評価も劣った。
【００５６】
なお、市販品１について同様に評価したところ、ロール密度が０．１０ｇ／ｃｍ３未満であり、保管時の省スペースが図れなかった。
【符号の説明】
【００５７】
２  衛生紙ロール
４  フィルム
１０  衛生紙ロールパッケージ
Ｌ  ロールの軸方向
Ｐ  周長方向
Ｓ  第１定規
ＳＬ  基準線
Ｒ  第２定規
Ｒｗ  第２定規の幅方向
Ｄ  フィルムの最大凹み量
【図１】
2018140811.tif 000006
【図２】
2018140811.tif 000007
【図３】
2018140811.tif 000008
【図４】
2018140811.tif 000009
【図５】
2018140811.tif 000010
【図６】
2018140811.tif 000011
【図７】
2018140811.tif 000012